(57)【要約】【課題】剥がれや割れの発生を抑制又は防止した、ルテニウム及び酸化ルテニウムの群から選択される少なくとも１種の導電体薄膜を提供する。【解決手段】本発明の１つの導電体の前駆体溶液は、ルテニウム及び酸化ルテニウムの群から選択される少なくとも１種の前駆体と、（１）アミノ基及び（２）窒素原子を含有する複素環式基の群から選択される少なくとも１つを側鎖基に備えた樹脂組成物とを溶質として含有する前駆体溶液であって、その前駆体に対するその樹脂組成物の重量比が２ｗｔ％以上５０ｗｔ％である。また、本発明の１つの導電体薄膜は、前述の前駆体溶液を２５０℃以上６００℃以下で加熱することにより形成された、ルテニウム及び酸化ルテニウムの群から選択される少なくとも１種からなる。この導電体薄膜は、例えば、型押し加工によって前駆体層２０ａの型押し構造を形成しても、パターンの剥がれ、割れ又は崩れを確度高く防止ないし抑制し得る。【選択図】図６
2015103749.tif 000002
【特許請求の範囲】
【請求項１】
ルテニウム及び酸化ルテニウムの群から選択される少なくとも１種の前駆体と、
以下の（１）及び（２）の群から選択される少なくとも１つを側鎖基に備えた樹脂組成物と、を溶質として含有する前駆体溶液であって、
前記前駆体に対する前記樹脂組成物の重量比が２ｗｔ％以上５０ｗｔ％である、
導電体の前駆体溶液。
（１）アミノ基
（２）窒素原子を含有する複素環式基
【請求項２】
前記樹脂組成物が、ポリビニルピロリドン（Ｐｏｌｙｖｉｎｙｌｐｙｒｒｏｌｉｄｏｎｅ）及び／又はポリエチレンイミン（Ｐｏｌｙｅｔｈｙｌｅｎｅｉｍｉｎｅ）である、
請求項１に記載の導電体の前駆体溶液。
【請求項３】
前記前駆体が、ルテニウム錯体であり、前記ルテニウム錯体に対して、前記樹脂組成物の少なくとも一部が配位している、
請求項１又は請求項２に記載の導電体の前駆体溶液。
【請求項４】
請求項１乃至請求項３のいずれか１項に記載の前記前駆体溶液を、酸素を含まない雰囲気中において２５０℃以上６００℃以下で加熱することにより形成された、ルテニウム及び酸化ルテニウムの群から選択される少なくとも１種からなる、
導電体薄膜。
【請求項５】
請求項１乃至請求項３のいずれか１項に記載の前記前駆体溶液を、酸素含有雰囲気中において２５０℃以上６００℃以下で加熱することにより形成された酸化ルテニウムからなる、
導電体薄膜。
【請求項６】
請求項４又は請求項５に記載の前記導電体薄膜が、ゲート電極、ソース電極、及びドレイン電極の群から選択される少なくとも１つである、
薄膜トランジスタ。
【請求項７】
請求項４又は請求項５に記載の前記導電体薄膜が、電極又は拡散バリア層である、
薄膜キャパシタ。
【請求項８】
ルテニウム及び酸化ルテニウムの群から選択される少なくとも１種の前駆体と、以下の（１）及び（２）の群から選択される少なくとも１つを側鎖基に備えた樹脂組成物と、
を溶質として含有するとともに、
前記前駆体に対する前記樹脂組成物の重量比が２ｗｔ％以上５０ｗｔ％となるように調製する工程を含む、
導電体の前駆体溶液の製造方法。
（１）アミノ基
（２）窒素原子を含有する複素環式基
【請求項９】
前記樹脂組成物が、ポリビニルピロリドン（Ｐｏｌｙｖｉｎｙｌｐｙｒｒｏｌｉｄｏｎｅ）及び／又はポリエチレンイミン（Ｐｏｌｙｅｔｈｙｌｅｎｅｉｍｉｎｅ）である、
請求項８に記載の導電体の前駆体溶液の製造方法。
【請求項１０】
前記前駆体が、ルテニウム錯体であり、前記ルテニウム錯体に対して、前記樹脂組成物の少なくとも一部が配位している、
請求項８又は請求項９に記載の導電体の前駆体溶液の製造方法。
【請求項１１】
ルテニウム及び酸化ルテニウムの群から選択される少なくとも１種の前駆体と、以下の（１）及び（２）の群から選択される少なくとも１つを側鎖基に備えた樹脂組成物と、を溶質として含有する前駆体溶液であって、前記前駆体に対する前記樹脂組成物の重量比が２ｗｔ％以上５０ｗｔ％である導電体の前駆体溶液を、酸素を含まない雰囲気中において２５０℃以上６００℃以下で加熱する焼成工程により、
ルテニウム及び酸化ルテニウムの群から選択される少なくとも１種からなる導電体薄膜を形成する工程を含む、
導電体薄膜の製造方法。
（１）アミノ基
（２）窒素原子を含有する複素環式基
【請求項１２】
ルテニウム及び酸化ルテニウムの群から選択される少なくとも１種の前駆体と、以下の（１）及び（２）の群から選択される少なくとも１つを側鎖基に備えた樹脂組成物と、を溶質として含有する前駆体溶液であって、前記前駆体に対する前記樹脂組成物の重量比が２ｗｔ％以上５０ｗｔ％である導電体の前駆体溶液を、酸素含有雰囲気中において２５０℃以上６００℃以下で加熱する焼成工程により、
酸化ルテニウムからなる導電体薄膜を形成する工程を含む、
導電体薄膜の製造方法。
（１）アミノ基
（２）窒素原子を含有する複素環式基
【請求項１３】
前記焼成工程の前に、前記前駆体溶液を出発材とする前駆体膜を、７０℃以上２００℃以下で加熱した状態で型押し加工を施すことによって、前記前駆体膜の型押し構造を形成する工程をさらに含む、
請求項１１又は請求項１２に記載の導電体薄膜の製造方法。
【請求項１４】
請求項１１乃至請求項１３のいずれか１項に記載の導電体薄膜を形成することによって、ゲート電極、ソース電極、及びドレイン電極の群から選択される少なくとも１つを形成する工程を含む、
薄膜トランジスタの製造方法。
【請求項１５】
請求項１１乃至請求項１３のいずれか１項に記載の導電体薄膜を形成することによって、電極を形成する工程を含む、
薄膜キャパシタの製造方法。
【発明の詳細な説明】
【技術分野】
【０００１】
本発明は、導電体薄膜及びその製造方法、導電体の前駆体溶液、並びに薄膜トランジスタ、薄膜キャパシタ、及びそれらの製造方法に関する。
【背景技術】
【０００２】
これまでに、酸化ルテニウム（ＲｕＯ２）は、導電体としての酸化物の一例として開示されている（特許文献１）。また、酸化ルテニウムは、これまでＣＶＤ法によって基板上に形成する方法や、塩化ルテニウムを粉砕し粉末状にした上で、溶媒であるエタノールに溶解させて作製した前駆体ゾル溶液を基板に塗布する方法（特許文献２）によって製造され得ることが開示されている。
【先行技術文献】
【特許文献】
【０００３】
【特許文献１】国際公開第２０１１／１３８９５８号パンフレット
【特許文献２】特開平８−９２７４９号公報
【発明の概要】
【発明が解決しようとする課題】
【０００４】
特に、前駆体又は前駆体溶液を焼成することによって形成される、実質的に金属といえるルテニウム（以下、「金属ルテニウム」、又は単に「ルテニウム」ともいう）又は酸化ルテニウムは、例えば、薄膜トランジスタ等の半導体装置、薄膜キャパシタ（メモリデバイスを含む）、又は微小電気機械システム等の固体電子装置（以下、総称して「固体電子装置」ともいう）に適用することが期待されている。しかしながら、前駆体又は前駆体溶液を焼成することによって形成される場合、金属ルテニウム又は酸化ルテニウムの導電体としての電気特性（例えば、抵抗値）又は数十〜数百ナノメートルの厚さの膜における膜自身及び成膜プロセスの信頼性や安定性が依然として不十分であるため、これまでは特に薄膜の導電体としての積極的な活用がなされていない。従って、薄膜の金属ルテニウム又は薄膜の酸化ルテニウムの各種デバイスへの適用と高性能化の開発は、未だ道半ばであるといえる。
【０００５】
また、固体電子装置の一例である薄膜トランジスタでは、これまでに、ゲート電極、ソース電極、又はドレイン電極が複合酸化物によって形成された例は幾つか存在するが、薄膜トランジスタとしての電気特性の向上、及びその信頼性又は安定性の向上を実現する材料及びそのための適切な製造方法の選定は容易ではない。特に、これまでに広く採用されてきたゲート電極等は、真空プロセスやフォトリソグラフィー法を用いたプロセス等、比較的長時間、及び／又は高価な設備を要するプロセスによって形成されるのが一般的であるため、原材料や製造エネルギーの使用効率が非常に悪くなる。このような製造方法が採用された場合、薄膜トランジスタを製造するために多くの処理と長時間を要するため、工業性ないし量産性の観点から好ましくない。また、従来技術には、大面積化が比較的困難であるという問題が存在する。加えて、電気特性の向上、及びその信頼性又は安定性の向上を実現する材料及びそのための適切な製造方法の選定に関する各技術的課題は、その他の固体電子装置（薄膜キャパシタ等）にも当て嵌まる。
【０００６】
本発明は、上述の諸問題の少なくとも１つを解決することにより、導電体として金属ルテニウム又は酸化ルテニウムを用いた固体電子装置の高性能化、高信頼性化、高安定性化、又はそのような固体電子装置の製造プロセスの簡素化と省エネルギー化を実現する。その結果、本発明は、工業性ないし量産性に優れた導電体の提供に大きく貢献するものである。
【課題を解決するための手段】
【０００７】
本願発明者らは、前駆体又は前駆体溶液を焼成することによって形成される導電体である金属ルテニウム又は酸化ルテニウムに着目し、固体電子装置に利用し得る導電体の前駆体又はその前駆体溶液を創出すべく鋭意研究と分析を重ねた。各種の固体電子装置の高性能化及び微細化が日進月歩で進められている今日では、固体電子装置の電極層や拡散バリア層として活用するためには、その導電体の薄膜化が実現できること、その薄膜形成後の信頼性ないし安定性に優れていること、及び電気特性が優れていることが産業界から強く要求される。加えて、従来と比較してその金属ルテニウム又は酸化ルテニウムの製造の容易化が図られなければ、産業界にとって魅力的なものとは言えない。
【０００８】
しかしながら、本願発明者らが上述の問題を解決すべく研究開発に鋭意取り組んだ結果、電気特性が優れた導電体の前駆体又はその前駆体溶液を見出せたとしても、薄膜化後の経時的変化への耐性が低い、すなわち信頼性及び安定性に優れたものとは言えない例が多く見出された。本願発明者らの詳細な分析の結果、前駆体又は前駆体溶液を焼成することによって生じる熱収縮が、特にパターンを形成された膜における剥がれや割れを生じさせ得る原因となっていることを知見した。さらに研究開発を進めた結果、本願発明者らは、ある特定の材料を、金属ルテニウム又は酸化ルテニウムの前駆体溶液に含有させることにより、パターンが形成された焼成後の膜であっても、剥がれや割れが生じないようにすることが出来ることを見出した。加えて、その酸化物は、従来と比べて容易に製造し得るものであることも併せて見出された。本発明は上述の知見に基づいて創出された。
【０００９】
本発明の１つの導電体の前駆体溶液は、ルテニウム及び酸化ルテニウムの群から選択される少なくとも１種の前駆体と、（１）アミノ基及び（２）窒素原子を含有する複素環式基の群から選択される少なくとも１つを側鎖基に備えた樹脂組成物と、を溶質として含有する前駆体溶液であって、前述の前駆体に対する前述の樹脂組成物の重量比が２ｗｔ％以上５０ｗｔ％である。
【００１０】
この導電体の前駆体溶液によれば、その前駆体溶液の焼成によって形成される導電体がパターンを形成した薄膜であっても、確度高く剥がれや割れの発生を抑制又は防止することができる。従って、この導電体の前駆体溶液によれば、その導電体の前駆体溶液から形成される導電体薄膜を用いた各種の固体電子装置の信頼性及び安定性が向上することに貢献する。
【００１１】
また、本発明の１つの導電体の前駆体溶液の製造方法は、ルテニウム及び酸化ルテニウムの群から選択される少なくとも１種の前駆体と、（１）アミノ基及び（２）窒素原子を含有する複素環式基の群から選択される少なくとも１つを側鎖基に備えた樹脂組成物と、を溶質として含有するとともに、前述の前駆体に対する前述の樹脂組成物の重量比が２ｗｔ％以上５０ｗｔ％となるように調製する工程を含む。
【００１２】
この導電体の前駆体溶液の製造方法によれば、その前駆体溶液の焼成によって形成される導電体がパターンを形成した薄膜であっても、確度高く剥がれや割れの発生を抑制又は防止し得る前駆体溶液を提供することができる。従って、この導電体の前駆体溶液によれば、その導電体の前駆体溶液から形成される導電体薄膜を用いた各種の固体電子装置の信頼性及び安定性が向上することに貢献する。
【００１３】
また、本発明の１つの導電体薄膜の製造方法は、ルテニウム及び酸化ルテニウムの群から選択される少なくとも１種の前駆体と、（１）アミノ基及び（２）窒素原子を含有する複素環式基の群から選択される少なくとも１つを側鎖基に備えた樹脂組成物と、を溶質として含有する前駆体溶液であって、前述の前駆体に対する前述の樹脂組成物の重量比が２ｗｔ％以上５０ｗｔ％である導電体の前駆体溶液を、酸素を含まない雰囲気中において３００℃以上６００℃以下で加熱する焼成工程により、ルテニウム及び酸化ルテニウムの群から選択される少なくとも１種からなる導電体薄膜を形成する工程を含む。
【００１４】
この導電体薄膜の前駆体溶液の製造方法によれば、その導電体薄膜がパターンを形成した薄膜であっても、確度高く剥がれや割れの発生を抑制又は防止し得る前駆体溶液を提供することができる。従って、この導電体薄膜の前駆体溶液の製造方法によれば、その導電体薄膜を用いた各種の固体電子装置の信頼性及び安定性が向上することに貢献する。加えて、比較的簡素な処理によって金属ルテニウム薄膜及び／又は酸化ルテニウム薄膜が形成されるため、工業性ないし量産性に優れた製造方法を提供することができる。
【００１５】
また、本発明のもう１つの導電体薄膜の製造方法は、ルテニウム及び酸化ルテニウムの群から選択される少なくとも１種の前駆体と、（１）アミノ基及び（２）窒素原子を含有する複素環式基の群から選択される少なくとも１つを側鎖基に備えた樹脂組成物と、を溶質として含有する前駆体溶液であって、前述の前駆体に対する前述の樹脂組成物の重量比が２ｗｔ％以上５０ｗｔ％である導電体の前駆体溶液を、酸素含有雰囲気中において２５０℃以上６００℃以下で加熱する焼成工程により、酸化ルテニウムからなる導電体薄膜を形成する工程を含む。
【００１６】
この導電体薄膜の前駆体溶液の製造方法によれば、その導電体薄膜がパターンを形成した薄膜であっても、確度高く剥がれや割れの発生を抑制又は防止し得る前駆体溶液を提供することができる。従って、この導電体薄膜の前駆体溶液の製造方法によれば、その導電体薄膜を用いた各種の固体電子装置の信頼性及び安定性が向上することに貢献する。加えて、比較的簡素な処理によって酸化ルテニウム薄膜が形成されるため、工業性ないし量産性に優れた製造方法を提供することができる。
【００１７】
なお、上述の各導電体薄膜の製造方法において、上述の各焼成工程の前に、上述の前駆体溶液を出発材とする前駆体膜を、７０℃以上２００℃で加熱した状態で型押し加工を施すことによって、その前駆体膜の型押し構造を形成する工程をさらに含むことは、好適な一態様である。この前駆体膜の型押し構造を形成する工程を経ることにより、その導電体薄膜の製造プロセスのさらなる簡素化と省エネルギー化を実現することができる。
【００１８】
ところで、本願において、「型押し」は「ナノインプリント」と呼ばれることもある。また、本願において、「ルテニウム及び酸化ルテニウムの群から選択される少なくとも１種の前駆体」とは、焼成することによって最終的にルテニウム及び酸化ルテニウムの群から選択される少なくとも１種が形成される前駆体を意味する。また、本願において「薄膜」の厚みを特に限定するものではないが、代表的には、１ｎｍ以上５００ｎｍ以下の厚みの膜が「薄膜」に該当する。また、本願においては、「膜」は「層」とも表現される。
【発明の効果】
【００１９】
本発明の１つの導電体の前駆体溶液によれば、その前駆体溶液の焼成によって形成される導電体がパターンを形成した薄膜であっても、確度高く剥がれや割れの発生を抑制又は防止することができる。また、本発明の１つの導電体の前駆体溶液の製造方法によれば、その前駆体溶液の焼成によって形成される導電体がパターンを形成した薄膜であっても、確度高く剥がれや割れの発生を抑制又は防止し得る前駆体溶液を提供することができる。加えて、比較的簡素な処理によって金属ルテニウム薄膜又は酸化ルテニウム薄膜が形成されるため、工業性ないし量産性に優れた製造方法を提供することができる。
【００２０】
従って、上述の前駆体溶液及び上述の前駆体溶液の製造方法によれば、その前駆体溶液から形成される導電体の薄膜を用いた各種の固体電子装置の信頼性及び安定性が向上することに貢献する。
【図面の簡単な説明】
【００２１】
【図１】本発明の第１の実施形態における導電体の前駆体層の製造方法の一過程を示す断面模式図である。
【図２】本発明の第１の実施形態における導電体の前駆体層の製造方法の一過程を示す断面模式図である。
【図３】本発明の第１の実施形態における導電体の前駆体層の製造方法の一過程を示す断面模式図である。
【図４】本発明の第１の実施形態における導電体の前駆体層の製造方法の一過程を示す断面模式図である。
【図５】本発明の第１の実施形態における導電体の前駆体層の製造方法の一過程を示す断面模式図である。
【図６】本発明の第１の実施形態における導電体薄膜と、比較例（１）及び（２）の光学顕微鏡による表面観察結果である。
【図７】本発明の第１の実施形態における、窒素雰囲気中、２５０℃、３００℃、４００℃、及び５００℃の各温度で加熱（本焼成）することによって形成された導電体薄膜２０のＸＲＤ（Ｘ線回折）測定による分析結果である。
【図８】本発明の第１の実施形態における、酸素雰囲気中、２５０℃、３００℃、４００℃、及び５００℃の各温度で加熱（本焼成）することによって形成された導電体薄膜２０のＸＲＤ（Ｘ線回折）測定による分析結果である。
【図９】本発明の第１の実施形態における導電体薄膜の、焼成雰囲気の違いによる表面形態の違いを示すＡＦＭ像である。
【図１０】本発明の第１の実施形態及びその変形例（１）〜（４）における導電体薄膜と、比較例（１）及び（２）の光学顕微鏡による表面観察結果である。
【図１１】本発明の第１の実施形態における導電体薄膜、第２の実施形態における導電体薄膜、及び比較例（１）の変形例の光学顕微鏡による表面観察結果である。
【図１２】ポリイミド製の基板上に、第１の実施形態において酸素を含まない雰囲気中で加熱することによって形成した導電体薄膜の写真である。
【図１３】本発明の第３の実施形態における薄膜トランジスタの製造方法の一過程を示す断面模式図である。
【図１４】本発明の第３の実施形態における薄膜トランジスタの製造方法の一過程を示す断面模式図である。
【図１５】本発明の第３の実施形態における薄膜トランジスタの製造方法の一過程を示す断面模式図である。
【図１６】本発明の第３の実施形態における薄膜トランジスタの製造方法の一過程を示す断面模式図である。
【図１７】本発明の第３の実施形態における薄膜トランジスタの製造方法の一過程を示す断面模式図である。
【図１８】本発明の第３の実施形態における薄膜トランジスタの製造方法の一過程を示す断面模式図である。
【図１９】本発明の第３の実施形態における薄膜トランジスタの構造、及びその製造方法の一過程を示す断面模式図である。
【図２０】本発明の第４の実施形態における薄膜キャパシタの構造、及びその製造方法の一過程を示す断面模式図である。
【図２１】本発明の第４の実施形態における薄膜キャパシタの製造方法の一過程を示す断面模式図である。
【図２２】本発明の第４の実施形態における薄膜キャパシタの製造方法の一過程を示す断面模式図である。
【図２３】本発明の第４の実施形態における薄膜キャパシタの製造方法の一過程を示す断面模式図である。
【図２４】本発明の他の実施形態における薄膜キャパシタの製造方法の一過程を示す断面模式図である。
【発明を実施するための形態】
【００２２】
本発明の実施形態である導電体の前駆体溶液、導電体薄膜、及び固体電子装置、並びにそれらの製造方法を、添付する図面に基づいて詳細に述べる。なお、この説明に際し、全図にわたり、特に言及がない限り、共通する部分には共通する参照符号が付されている。また、図中、本実施形態の要素は必ずしも互いの縮尺を保って記載されるものではない。さらに、各図面を見やすくするために、一部の符号が省略され得る。
【００２３】
＜第１の実施形態＞
［導電体の前駆体溶液の製造］
本実施形態の導電体である金属ルテニウム又は酸化ルテニウムの前駆体溶液は、ルテニウム（Ｒｕ）を含む前駆体及び粘度平均分子量（Ｍｗ）が約１００００である１ｗｔ％（前駆体溶液の総重量を基準とする）のポリビニルピロリドン（ｐｏｌｙ（ｖｉｎｉｌｐｙｒｏｒｉｄｏｎｅ），以下、「ＰＶＰ」とも表記する）を溶質とする前駆体溶液である。より具体的には、本実施形態のルテニウム（Ｒｕ）を含む前駆体は、Ｒｕ（ＮＯ）（ＯＡｃ）３で表されるルテニウム錯体である。なお、Ａｃはアセチル基である。また、本実施形態の前駆体溶液の溶媒は、プロピオン酸である。（さらに、モノエタノールアミンを添加剤として用いている。）本実施形態では、ルテニウム前駆体濃度が０．３５ｍｏｌ／ｋｇとなるように前駆体溶液の濃度が調製される。また、前駆体溶液の撹拌時の温度は、１５０℃である。なお、本実施形態における、ルテニウム（Ｒｕ）を含む前駆体に対するＰＶＰの重量比率は、９．３ｗｔ％である。
【００２４】
［導電体の前駆体層の製造方法］
上述のとおり調製された前駆体溶液を出発材として、図１に示すように、公知のスピンコーティング法により、基板（例えば、酸化シリコン層に覆われたシリコン基板）１０上に前駆体層２０ａを形成する。その後、予備焼成として、前駆体層２０ａを約５分間、７０℃以上２００℃以下（代表的には、約１００℃）で加熱する。この予備焼成により、前駆体層２０ａ中の溶媒を十分に蒸発させるとともに、将来的な塑性変形を可能にする特性を発現させるために好ましいゲル状態（熱分解前であって有機鎖が残存している状態と考えられる）を形成することができる。なお、前述のスピンコーティング法による前駆体層２０ａの形成及び予備焼成を複数回繰り返すことによって導電体薄膜２０の所望の厚みを得ることができる。
【００２５】
その後、前駆体層２０ａのパターニングを行うために、図２に示すように、１００℃〜１５０℃に加熱した状態で、前駆体層用型Ｍ１を用いて、２ＭＰａの圧力で型押し加工を施す。その結果、図３に示すように、本実施形態の前駆体層用型Ｍ１により、膜厚が約１００ｎｍ〜５００ｎｍの厚層部と層厚が、約１ｎｍ〜約１００ｎｍの薄層部とを備える前駆体層２０ａが形成される。なお、上述の予備焼成、及び型押し加工の各工程は、例えば大気中で実施することができるが、それらの処理における雰囲気は特に限定されない。
【００２６】
さらにその後、前駆体層２０ａを全面エッチングすることにより、型押し加工によって残すべき前駆体層２０ａ以外の領域では、前駆体層２０ａが完全に除去される（前駆体層２０ａの全面に対するエッチング工程）。その結果、図４に示すように、パターニングされた前駆体層２０ａが形成される。なお、本実施形態のエッチング工程は、真空プロセスを用いることないウェットエッチング技術を用いて行われたが、プラズマを用いた、いわゆるドライエッチング技術によってエッチングされることを妨げない。なお、プラズマ処理を大気圧下において行う公知技術を採用することも可能である。
【００２７】
パターニングされた前駆体層２０ａを、酸素を含まない雰囲気中（例えば、窒素雰囲気中）において３００℃以上６００℃以下で所定時間（例えば１０分間）加熱（本焼成）することにより、図５に示すように、金属ルテニウム及び酸化ルテニウムの群から選択される少なくとも１種からなる、層厚が、約１０ｎｍ〜約１００ｎｍの導電体薄膜２０が形成される。なお、パターニングされた前駆体層２０ａを、酸素雰囲気中（例えば１００体積％であるが、これに限定されない。）又は大気中（以下、総称して、「酸素含有雰囲気中」ともいう。）において２５０℃以上６００℃以下で所定時間（例えば１０分間）加熱（本焼成）すると、酸化ルテニウムからなる、導電体薄膜２０が形成される。ところで、前述の各導電体薄膜２０は、不可避不純物を含み得る（本願における、「導電体薄膜」についても同じ）。
【００２８】
［導電体の前駆体層の評価］
図６は、型押し加工が施された直後（つまり、図３の段階に相当）の前駆体層２０ａを光学顕微鏡により観察した結果である。なお、図６における比較例（１）は、ＰＶＰが全く含まれていない前駆体溶液から形成された前駆体層である。また、図６における比較例（２）は、ＰＶＰの代わりに、重量平均分子量が約６０００である１ｗｔ％（前駆体溶液の総重量を基準とする）のポリエチレングリコール（ｐｏｌｙ（ｅｔｈｙｌｅｎｅｇｌｙｃｏｌ），以下、「ＰＥＧ」とも表記する）が用いられた前駆体溶液から形成された前駆体層である。
【００２９】
図６に示すように、本実施形態の前駆体層２０ａは、型押し加工が施された後も、パターン（凹凸）が綺麗に残っていることが確認された。一方、比較例（１）では、一部のパターンの剥がれが見られた。さらに、比較例（２）では、特にライン・アンド・スペースのパターンを形成しようとした領域のほぼ全域において、パターンが崩れてしまった。
【００３０】
［導電体薄膜の評価（１）］
さらに、図６で示す３つの例を、酸素含有雰囲気中、５００℃で１０分間焼成（本焼成）すると、本実施形態の導電体薄膜２０のパターンには、依然として剥がれや崩れ、又は割れが見られなかったが、他の２つの比較例のパターンは、仮にパターンが残されたとしても、よりハッキリとした剥がれや割れが確認された。
【００３１】
［導電体薄膜の評価（２）］
図７は、本実施形態において、酸素を含まない雰囲気中の一例である窒素雰囲気中において、２５０℃、３００℃、４００℃、及び５００℃の各温度で加熱（本焼成）することによって形成された導電体薄膜２０のＸＲＤ（Ｘ線回折）測定による分析結果である。また、図８は、本実施形態において、酸素含有雰囲気中の一例である１００体積％の酸素雰囲気中において２５０℃、３００℃、４００℃、及び５００℃の各温度で加熱（本焼成）することによって形成された導電体薄膜２０のＸＲＤ（Ｘ線回折）測定による分析結果である。なお、加熱時間は、いずれも１０分間である。
【００３２】
図7に示すように、酸素が含まれない雰囲気中で加熱した場合、特に３００℃以上の加熱を行ったときには顕著に、金属ルテニウムの結晶に起因するピークが幾つか確認された。興味深いことに、水素等の還元雰囲気を形成するガスを導入することなく、金属ルテニウムの結晶が形成されていたならず、酸化ルテニウムの結晶に起因するピークも確認された。従って、酸素が含まれない雰囲気中で加熱した場合であっても、金属ルテニウムの結晶のみならず酸化ルテニウムの結晶が形成されることが分かった。
【００３３】
一方、図８に示すように、酸素雰囲気中で加熱した場合、酸化ルテニウムの結晶に起因するピークが確認された。
【００３４】
さらに、本願発明者らは、上述の各導電体薄膜２０の表面形態の違いの調査を行った。図９は、本実施形態における導電体薄膜２０の、焼成雰囲気の違いによる表面形態の違いを示すＡＦＭ像である。
【００３５】
図９に示すように、酸素を含まない雰囲気中で加熱することによって形成された導電体薄膜の表面（以下、「導電体薄膜Ａ」とも表記する）の方が、酸素雰囲気中で加熱することによって形成された導電体薄膜（以下、「導電体薄膜Ｂ」とも表記する）の表面よりも格段に平坦性に優れていることが明らかとなった。具体的には、導電体薄膜Ｂの表面のＲＭＳ（Ｒｏｏｔ Ｍｅａｎ Ｓｑｕａｒｅ）は７．２５ｎｍであったが、導電体薄膜Ａの表面のＲＭＳは一桁少ない０．８９ｎｍに過ぎなかった。さらに、結晶粒界に関しても、導電体薄膜Ａの表面の方が導電体薄膜Ｂの表面に比べて緻密であることが確認された。従って、酸素を含まない雰囲気中で加熱することによって形成された導電体薄膜を採用することは、例えば、その導電膜を含む多層構造の膜（積層膜）を形成する際に極めて有利である。
【００３６】
［導電体薄膜の評価（３）］
次に、ＰＶＰの含有量を変えることによる、本実施形態の導電体薄膜２０の形態の変化を観察した。なお、本実施形態の加熱条件で予備焼成が行われた前駆体層に対して型押し加工を施した後、酸素含有雰囲気中、４００℃で１０分間焼成（本焼成）することによって形成された導電体薄膜を本評価対象として作製した。
【００３７】
図１０は、本実施形態の導電体薄膜２０及びその変形例（１）〜（４）と、比較例（１）及び（２）の光学顕微鏡による表面観察結果である。なお、本実施形態の変形例（１）は、ＰＶＰの重量比率が０．５ｗｔ％（前駆体溶液の総重量を基準とする）である、金属ルテニウム又は酸化ルテニウムの前駆体溶液を出発材とする導電体薄膜である。また、本実施形態の変形例（２）は、ＰＶＰの重量比率が２ｗｔ％（前駆体溶液の総重量を基準とする）である、金属ルテニウム又は酸化ルテニウムの前駆体溶液を出発材とする導電体薄膜である。また、本実施形態の変形例（３）は、ＰＶＰの重量比率が３ｗｔ％（前駆体溶液の総重量を基準とする）である、金属ルテニウム又は酸化ルテニウムの前駆体溶液を出発材とする導電体薄膜である。また、本実施形態の変形例（４）は、ＰＶＰの重量比率が４ｗｔ％（前駆体溶液の総重量を基準とする）である、金属ルテニウム又は酸化ルテニウムの前駆体溶液を出発材とする導電体薄膜である。さらに、上述の比較例（１）、すなわちＰＶＰが全く含まれていない前駆体溶液を出発材とする導電体薄膜の評価も行った。
【００３８】
なお、本実施形態の変形例（１）における、ルテニウム（Ｒｕ）を含む前駆体に対するＰＶＰの重量比率は、４．６ｗｔ％である。また、本実施形態の変形例（２）における、ルテニウム（Ｒｕ）を含む前駆体に対するＰＶＰの重量比率は、１８．５ｗｔ％である。また、本実施形態の変形例（３）における、ルテニウム（Ｒｕ）を含むＰＶＰの前駆体に対する重量比率は、２７．８ｗｔ％である。また、本実施形態の変形例（４）における、ルテニウム（Ｒｕ）を含む前駆体に対するＰＶＰの重量比率は、３７．１ｗｔ％である。
【００３９】
図１０に示すように、本実施形態の導電体薄膜２０及びその変形例（１）〜（４）の導電体薄膜においては、いずれもパターンの剥がれや崩れ、あるいは割れが見られなかった。一方、比較例（１）では、一部のパターンの割れが確認された。従って、ＰＶＰの重量比率が、前駆体溶液の総重量を基準とするとした場合に、０．５ｗｔ％以上４ｗｔ％以下の範囲において、パターンの剥がれや崩れ、あるいは割れが確度高く防止ないし抑制されることが確認できた。また、前述の数値範囲のＰＶＰを溶質とすることにより、最終的に形成される導電体薄膜２０の抵抗率を低く抑えることができる。具体的には、４ｗｔ％以下であれば、約１×１０−３Ωｃｍ以下を実現することができ、３ｗｔ％以下であれば、約１．１×１０−４Ωｃｍ以下を実現することができる。さらに、２ｗｔ％以下であれば、約１×１０−４Ωｃｍ以下を実現することができる。なお、ＰＶＰの重量比率が高まるほど、抵抗率が上昇する傾向があることも明らかとなった。
【００４０】
また、本願発明者らの研究及び分析によれば、Ｒｕ（ＮＯ）（ＯＡｃ）３の代わりに、少なくとも、ルテニウム（Ｒｕ）を含む前駆体の他の例である、ルテニウム（III）クロリド、又はＲｕ(III)(ＮＯ)(ＮＯ３)３を用いた場合に、本実施形態の効果と同様の効果が奏されることが分かった。従って、金属ルテニウム又は酸化ルテニウムを形成するための前駆体溶液の溶質の一つとして、窒素原子を含有する複素環式基を側鎖基に備えた樹脂組成物を採用することにより、本実施形態の効果と同様の効果が奏され得る。
【００４１】
加えて、上述の例を含め、ルテニウム（Ｒｕ）を含む前駆体の重量を基準とした場合において、ＰＶＰの重量比率が２ｗｔ％以上５０ｗｔ％以下の範囲で、パターンの剥がれや崩れ、あるいは割れが確度高く防止ないし抑制することができる。加えて、上述の数値範囲であれば、最終的に形成される導電体薄膜２０の抵抗率を低く抑えることができる。具体的には、５０ｗｔ％以下であれば、約１×１０−３Ωｃｍ以下を実現することができ、２ｗｔ％以下であれば、約１×１０−４Ωｃｍ以下を実現することができる。なお、ＰＶＰの重量比率が高まるほど、抵抗率が上昇する傾向があることも明らかとなった。よって、上述の数値範囲であれば、導電体薄膜２０の抵抗値を低く抑えつつ、パターンの剥がれや崩れ、あるいは割れが確度高く防止ないし抑制することができる。
【００４２】
ところで、本実施形態では、金属ルテニウム又は酸化ルテニウムの前駆体溶液の溶質の一つとしてＰＶＰを用いているが、導電体薄膜２０のパターンの剥がれや崩れ、又は割れを防止ないし抑制する材料はＰＶＰに限定されない。例えば、ＰＶＰの代わりに、ポリエチレンイミン、ポリアクリルアミド、ポリビニルアミン、ポリアリルアミン、ポリオキサゾリン、メラミン樹脂、尿素樹脂、又はこれら樹脂の単位構造を含有した樹脂組成物が用いられても、本実施形態の効果と同様の効果が奏され得る。これらの材料が用いられる例も本実施形態の変形例である。従って、アミノ基を側鎖基に備えた樹脂組成物を溶質の一つとして採用することにより、本実施形態の効果と同様の効果が奏され得る。なお、もう一つの溶質であるルテニウム（Ｒｕ）を含む前駆体が、ルテニウム錯体であり、そのルテニウム錯体に対して、前述の樹脂組成物の少なくとも一部が配位していることは好適な一態様である。
【００４３】
＜第２の実施形態＞
［導電体の前駆体溶液の製造］
本実施形態では、主として、第１の実施形態における金属ルテニウム又は酸化ルテニウムの前駆体溶液の溶質のうち、ＰＶＰの代わりにポリエチレンイミン（Ｐｏｌｙｅｔｈｙｌｅｎｅｉｍｉｎｅ，以下、「ＰＥＩ」とも表記する）を用いている点を除いて、第１の実施形態と同様である。従って、第１の実施形態と重複する説明は省略され得る。
【００４４】
本実施形態の金属ルテニウム又は酸化ルテニウムの前駆体溶液は、第1の実施形態と同じルテニウム（Ｒｕ）を含む前駆体、及び重量平均分子量（Ｍｗ）が約２５０００である１ｗｔ％（前駆体総重量を基準とする）のＰＥＩを溶質とする前駆体溶液である。また、本実施形態では、ルテニウム前駆体濃度が０．３５ｍｏｌ／ｋｇとなるように前駆体溶液の濃度が調製される。また、前駆体溶液の撹拌時の温度は、１５０℃である。なお、本実施形態における、ＰＥＩのルテニウム（Ｒｕ）を含む前駆体に対する重量比率は、９．３ｗｔ％である。また、本実施形態においては、第１の実施形態と同様に予備焼成が行われた後、前駆体層用型Ｍ１を用いて、２ＭＰａの圧力で型押し加工が施される。その結果、図４に示すように、型押し構造を有する前駆体層２２０ａが形成される。さらにその後、本焼成が行わることによって、図４に示すように、導電性薄膜２２０が形成される。
【００４５】
図１１は、本実施形態の導電体薄膜２２０及び第１の実施形態の変形例（５）における導電体薄膜、並びに上述の比較例（１）の変形例の光学顕微鏡による表面観察結果である。なお、比較例（１）の変形例と比較例（１）との違いは、型押し加工を施した際の圧力が、２ＭＰａに変更された点のみである。
【００４６】
図１１に示すように、本実施形態の導電体薄膜２２０及び第１の実施形態の変形例（５）における導電体薄膜のパターンには、剥がれや崩れ、又は割れが見られなかったが、比較例（１）の変形例のパターンは、ハッキリとした割れが確認された。従って、本実施形態の導電体の前駆体溶液を出発材として導電体薄膜２２０のパターンを形成した場合であっても、確度高く剥がれや割れの発生を抑制又は防止し得る。
【００４７】
また、本願発明者らの研究及び分析によれば、ＰＥＩの重量比率が、前駆体溶液の総重量を基準とするとした場合に、０．５ｗｔ％以上４ｗｔ％以下の範囲において、パターンの剥がれや崩れ、あるいは割れが確度高く防止ないし抑制されることが確認できた。前述の数値範囲のＰＥＩを溶質とすることにより、最終的に形成される導電体薄膜２０の抵抗率を低く抑えることができる。具体的には、４ｗｔ％以下であれば、約１×１０−３Ωｃｍ以下を実現することができ、３ｗｔ％以下であれば、約１．１×１０−４Ωｃｍ以下を実現することができる。さらに、２ｗｔ％以下であれば、約１×１０−４Ωｃｍ以下を実現することができる。なお、ＰＥＩの重量比率が高まるほど、抵抗率が上昇する傾向があることも明らかとなった。
【００４８】
また、本願発明者らの研究及び分析によれば、Ｒｕ（ＮＯ）（ＯＡｃ）３の代わりに、少なくとも、ルテニウム（Ｒｕ）を含む前駆体の他の例である、ルテニウム（III）クロリド、Ｒｕ(III)(ＮＯ)(ＮＯ３)３を用いた場合に、本実施形態の効果と同様の効果が奏されることが分かった。従って、金属ルテニウム又は酸化ルテニウムを形成するための前駆体溶液の溶質の一つとして、アミノ基を側鎖基に備えた樹脂組成物を採用することにより、本実施形態の効果と同様の効果が奏され得る。
【００４９】
加えて、上述の例を含め、ルテニウム（Ｒｕ）を含む前駆体の重量を基準とした場合において、ＰＥＩの重量比率が２ｗｔ％以上５０ｗｔ％以下の範囲で、パターンの剥がれや崩れ、あるいは割れが確度高く防止ないし抑制することができる。加えて、上述の数値範囲であれば、最終的に形成される導電体薄膜２０の抵抗率を低く抑えることができる。具体的には、５０ｗｔ％以下であれば、約１×１０−３Ωｃｍ以下を実現することができ、９．３ｗｔ％以下であれば、約１×１０−４Ωｃｍ以下を実現することができる。なお、ＰＥＩの重量比率が高まるほど、抵抗率が上昇する傾向があることも明らかとなった。よって、上述の数値範囲であれば、導電体薄膜２０の抵抗値を低く抑えつつ、パターンの剥がれや崩れ、あるいは割れが確度高く防止ないし抑制することができる。
【００５０】
なお、本実施形態では、金属ルテニウム又は酸化ルテニウムの前駆体溶液の溶質の一つとしてＰＥＩを用いているが、導電体薄膜２０のパターンの剥がれや崩れ、又は割れを防止ないし抑制する材料はＰＥＩに限定されない。例えば、ＰＥＩの代わりに、ポリビニルピロリドン、ポリアクリルアミド、ポリビニルアミン、ポリアリルアミン、ポリオキサゾリン、メラミン樹脂、尿素樹脂、またこれら樹脂の単位構造を含有した樹脂組成物が用いられても、本実施形態の効果と同様の効果が奏され得る。これらの材料が用いられる例も本実施形態の変形例である。従って、窒素原子を含有する複素環式基を側鎖基に備えた樹脂組成物を溶質の一つとして採用することにより、本実施形態の効果と同様の効果が奏され得る。なお、もう一つの溶質であるルテニウム（Ｒｕ）を含む前駆体が、ルテニウム錯体であり、そのルテニウム錯体に対して、前述の樹脂組成物の少なくとも一部が配位していることは好適な一態様である。
【００５１】
[第１及び第２の実施形態の導電体薄膜の加熱収縮率及び電気特性評価]
さらに、本願発明者らは、上述の各実施形態の導電性薄膜２０，２２０の製造過程における、前駆体層を加熱することによって生じる膜厚の収縮率を調査するとともに、最終的に得られる導電体薄膜２０，２２０の電気特性を調査した。表１は、導電性薄膜２０，２２０の形成過程における膜厚の収縮率と、導電体薄膜２０，２２０の抵抗率とを示している。なお、表１に示す述の各実施形態の導電性薄膜２０，２２０は、酸素を含まない雰囲気中の一例である窒素雰囲気中又は酸素含有雰囲気中の一例である１００体積％の酸素雰囲気中において５００℃で加熱（本焼成）した場合の結果である。また、上述の比較例（１）の結果も表１に示した。
【００５２】
【表１】
2015103749.tif 000003
【００５３】
表１に示すように、酸素雰囲気中で加熱することによって形成した導電体薄膜２０，２２０に比べて、窒素雰囲気中で加熱することによって形成した導電体薄膜２０，２２０の方が、膜厚収縮率が高く、かつ低抵抗であることが明らかとなった。この結果は、窒素雰囲気中で加熱することによって形成した導電体薄膜２０，２２０の緻密化が促進されたことを示している。また、窒素雰囲気中で加熱することによって金属ルテニウムの存在が支配的になることとも相俟って、該導電体薄膜２０，２２０の少なくとも電気特性が向上したといえる。なお、本願発明者らの研究及び分析によれば、特に、酸素を含まない雰囲気中及び酸素含有雰囲気中のいずれで加熱した場合であっても、３００℃以上６００℃以下の加熱（本焼成）によって形成した導電体薄膜２０，２２０の抵抗率が低くなる傾向があることが明らかとなった。特に、酸素を含まない雰囲気中において加熱すると、３００℃以上６００℃以下の加熱（本焼成）によって導電体薄膜２０，２２０の抵抗率が６．９×１０−５Ωｃｍ以下となり、４００℃以上６００℃以下の加熱（本焼成）によってその抵抗率が３.０×１０−５Ωｃｍ以下となることが明らかとなった。上述のとおり、酸素を含まない雰囲気中及び酸素含有雰囲気中のいずれで加熱された場合であっても、各種の固体電子装置を動作させるための十分に低い抵抗率を得ることができた。
【００５４】
なお、第１の実施形態及び第２の実施形態において、導電体薄膜２０，２２０のパターンの剥がれや崩れ、又は割れが確度高く防止ないし抑制できるメカニズムは、未だ明確ではない。しかし、本願発明者らの研究と分析によれば、導電体の前駆体層が加熱されることによってルテニウムの周囲の有機成分が分解するために前駆体層の体積が急速に減少したとしても、ＰＶＰ又はＰＥＩが、その体積の減少による前駆体層の縦方向と横方向の収縮応力の違いの影響を緩和していると考えられる。一般的に、上述の各実施形態のように、前駆体溶液を出発材とし、それを焼成することによって各種の膜を形成する方法（本願では、便宜上、「溶液法」とも表記する）においては、有機成分の分解と結晶化の過程を経るため、型押し加工によるパターニングのみならず、インクジェット法やスクリーン印刷法などによるパターニングにとっても避けて通れない課題となり得る。そのため、上述の各実施形態において示された各効果は、そのような各種のパターニングの形成技術の向上に大いに貢献し得る。
【００５５】
一つの好適な適用例として、柔軟な基板（例えば樹脂製基板）上に、上述の各実施形態の導電体薄膜２０，２２０を形成した例が挙げられる。図１２は、ポリイミド製の基板上に、第１の実施形態において酸素を含まない雰囲気中で加熱することによって形成した導電体薄膜２０（図１２におけるＸ）のを指で曲げている写真である。図１２に示すように、基板を曲げても、その曲げが導電体薄膜に与える応力によって、膜の剥がれや崩れ、又は割れが生じないことが分かる。従って、図１２に示す結果は、上述の各実施形態の導電体薄膜２０，２２０の用途が格段に広がる余地があることを示している。
【００５６】
＜第３の実施形態＞
［薄膜トランジスタの製造］
以下に、本実施形態における固体電子装置の一例である薄膜トランジスタ１００及びその製造方法を、添付する図面に基づいて詳細に述べる。
【００５７】
図１３〜図１９は、それぞれ、本実施形態における薄膜トランジスタ１００の製造方法の一過程を示す断面模式図である。また、本実施形態の薄膜トランジスタは、いわゆるボトムゲート構造を採用しているが、本実施形態はこの構造に限定されない。従って、当業者であれば、通常の技術常識を以って本実施形態の説明を参照することにより、工程の順序を変更することにより、トップゲート構造を形成することができる。また、本出願における温度の表示は、校正されたヒーターの設定温度を表している。加えて、図面を簡略化するため、各電極からの引き出し電極のパターニングについての記載は省略する。
【００５８】
（１）ゲート電極の形成、及びゲート絶縁層の前駆体層の形成
本実施形態では、まず、図１３に示すように、基板１０及び最終的にゲート電極となる第１実施形態の導電体薄膜２０上に、前駆体層２０ａの形成方法と同様に、シリコン（Ｓｉ）を含む前駆体を溶質とする前駆体溶液を出発材とするゲート絶縁層用前駆体層３０ａを形成する。ここで、この導電体薄膜２０は、上述のとおり、金属ルテニウム及び／又は酸化ルテニウムを含む膜、あるいは酸化ルテニウムを含む膜である。また、本実施形態における導電体薄膜２０の厚みは約３０ｎｍである。また、本実施形態のゲート絶縁層用前駆体層３０ａを形成する前駆体溶液の溶質であるシリコン（Ｓｉ）を含む前駆体の例は、テトラエトキシシランであり、その溶媒の例は、２−メトキシエタノールである。
【００５９】
なお、本実施形態においては、ゲート電極、ソース電極、及びドレイン電極について、代表的に、第１の実施形態の導電性薄膜２０を用いて説明するが、本実施形態はこの態様に限定されない。例えば、第１の実施形態の導電性薄膜２０の代わりに、第２の実施形態の導電性薄膜２２０、又はその他の各実施形態の変形例の導電性薄膜を用いることも採用し得る一態様である。
【００６０】
（２）ゲート絶縁層の形成
その後、図１４に示すように、予備焼成として、約５分間、ゲート絶縁層用前駆体層３０ａを大気中において１５０℃に加熱する。予備焼成温度は、８０℃以上２００℃未満が好ましい。そして、予備焼成を行った後、本焼成として、ゲート絶縁層用前駆体層３０ａを、酸素雰囲気中、約２０分間、５００℃に加熱することにより、図１４に示すゲート絶縁層３０（不可避不純物を含み得る。以下、同じ。）が形成される。なお、本実施形態におけるゲート絶縁層３０の厚みは約１７０ｎｍである。
【００６１】
なお、本実施形態では、ゲート絶縁層のパターニングを行うために、ゲート絶縁層用前駆体層３０ａに対する予備焼成の後に、導電体薄膜２０のパターニングと同様に、ゲート絶縁層専用の型（図示しない）を用いて型押し加工を施すことも、採用し得る他の一態様である。また、ゲート絶縁層を形成するための型押し加工に対しても、ゲート電極としての導電体薄膜２０のパターニングと同様の好適な加熱温度範囲や圧力等の諸条件が適用し得る。
【００６２】
（３）チャネルの形成
その後、ゲート絶縁層３０上に、前駆体層２０ａの形成方法と同様に、インジウム（Ｉｎ）を含む前駆体及び亜鉛（Ｚｎ）を含む前駆体を溶質とするチャネル用前駆体溶液を出発材とするチャネル用前駆体層が形成する。その後、上述の導電体薄膜２０の形成方法と同様に予備焼成及び本焼成が行われる。その結果、ゲート絶縁層３０上に、インジウム（Ｉｎ）と亜鉛（Ｚｎ）とからなるチャネル用酸化物層４００（不可避不純物を含み得る。以下、同じ。）が形成される。なお、本実施形態のチャネル用酸化物層４０の厚みは約２０ｎｍである。なお、本実施形態のチャネル用前駆体層を形成するチャネル用前駆体溶液の溶質であるインジウム（Ｉｎ）を含む前駆体の例はインジウムアセチルアセトナートであり、その溶媒の例はプロピオン酸である。また、亜鉛（Ｚｎ）を含む前駆体の例は塩化亜鉛であり、その溶媒の例は２−メトキシエタノールである。
【００６３】
なお、本実施形態では、チャネルのパターニングを行うために、チャネル用前駆体層に対する予備焼成の後に、導電体薄膜２０のパターニングと同様に、チャネル専用の型（図示しない）を用いて型押し加工を施すことも、採用し得る他の一態様である。また、チャネルを形成するための型押し加工に対しても、ゲート電極としての導電体薄膜２０のパターニングと同様の好適な加熱温度範囲や圧力等の諸条件が適用し得る。
【００６４】
（４）ソース電極及びドレイン電極の形成
本実施形態では、その後、第１又は第２の実施形態と同様に、溶液法を採用した上で型押し加工を施すことにより、金属ルテニウム及び／又は酸化ルテニウムからなるソース電極５４及びドレイン電極５２（但し、いずれも不可避不純物を含み得る。以下、同じ。）が形成される。なお、本実施形態のソース電極５４及びドレイン電極５２は、いずれも、第１の実施形態の導電体薄膜２０と同一材料を用いて形成される。
【００６５】
まず、チャネル用酸化物層４０上に、公知のスピンコーティング法により、金属ルテニウム又は酸化ルテニウムの前駆体溶液を出発材とするソース／ドレイン電極用前駆体層５０ａを形成する。
【００６６】
その後、予備焼成として、前駆体層２０ａを約５分間、約１００℃で加熱する。さらにその後、ソース／ドレイン電極のパターニングを行うために、図１６に示すように、１００℃〜１５０℃に加熱した状態で、前駆体層用型Ｍ２を用いて、２ＭＰａの圧力で型押し加工を施す。その結果、図１７に示すように、将来的にソース電極及びドレイン電極となる領域（図１７の（ａ））上には、膜厚が約１００ｎｍ〜５００ｎｍのソース／ドレイン電極用前駆体層５０ａが形成される。また、将来的にチャネル用酸化物層４０が残される領域（図１７の（ｂ））上には、約５ｎｍ〜約１００ｎｍの膜厚のソース／ドレイン電極用前駆体層５０ａが形成される。一方、将来的にチャネル用酸化物層４０が取り除かれる領域（図１７の（ｃ））上には、約１ｎｍ〜約１００ｎｍの膜厚のソース／ドレイン電極用前駆体層５０ａが形成される。なお、上述の予備焼成、及び型押し加工の各工程は、例えば大気中で実施することができるが、それらの処理における雰囲気は特に限定されない。
【００６７】
その後、本焼成として、ソース／ドレイン電極用前駆体層５０ａを、大気中で、約５分間、５００℃に加熱することにより、図１８に示すように、ソース／ドレイン電極用酸化物層５０が形成される。
【００６８】
その後、ソース／ドレイン電極用酸化物層５０の全面に対して、アルゴン（Ａｒ）プラズマによるドライエッチングを行う。その結果、最も薄い領域（図１８の（ｃ））のソース／ドレイン電極用酸化物層５０が最初にエッチングされ、その後継続して、露出したチャネル用酸化物層４０がエッチングされることになる。続いて、２番目に薄い領域（図１８の（ｂ））のソース／ドレイン電極用酸化物層５０が完全にエッチングされるとともに、最も薄い領域（図１８の（ｃ））におけるチャネル用酸化物層４０が完全にエッチングされたときに、プラズマ処理を停止する。このように、本実施形態では、上述の領域（ｂ）と領域（ｃ）の各層厚を調整することにより、領域（ｂ）のチャネル用酸化物層４０を残した状態で、領域（ｃ）のチャネル用酸化物層４０が取り除かれる。その結果、図１９に示すように、チャネル領域自身の分離が実現されるとともに、ソース電極５４及びドレイン電極５２がチャネル領域を介して完全に分離されるように形成される。このソース電極５４及びドレイン電極５２の形成により、図１９に示す薄膜トランジスタ１００が製造される。なお、本実施形態の導電体薄膜２０が、ゲート電極、ソース電極、及びドレイン電極の群から選択される少なくとも１つとして活用されることも、採用し得る他の一態様である。
【００６９】
なお、本実施形態のエッチング工程は、アルゴン（Ａｒ）プラズマによるドライエッチングによってエッチングされたが、真空プロセスを用いることないウェットエッチング技術を用いて行われることを妨げない。
【００７０】
また、本実施形態の薄膜トランジスタ１００の製造方法を採用すれば、真空プロセスを用いることなく各種の前駆体溶液を加熱すればよいため、従来のスパッタ法と比較して大面積化が容易になるとともに、工業性又は量産性を格段に高めることが可能となる。
【００７１】
＜第４の実施形態＞
［薄膜キャパシタの製造］
以下に、本実施形態における固体電子装置の一例である薄膜キャパシタ２００及びその製造方法を、添付する図面に基づいて詳細に述べる。
【００７２】
図２０〜図２３は、それぞれ、本実施形態における薄膜キャパシタ２００の製造方法の一過程を示す断面模式図である。図２０に示すように、薄膜キャパシタ２００においては、基板（例えば、酸化シリコン層に覆われたシリコン基板）１０上に、下部電極層を形成する導電体薄膜２０が形成される。次に、導電体薄膜２０上に誘電体である酸化物層６０が形成されて、その後、酸化物層６０上に、上部電極層を形成する導電体薄膜２０が形成される。従って、薄膜キャパシタ２００は、上部電極層を形成する導電体薄膜２０と下部電極層を形成する導電体薄膜２０との間に酸化物層６０が配置されたサンドイッチ構造を備える。
【００７３】
なお、本実施形態においても、代表的に、第１の実施形態の導電性薄膜２０を用いて説明するが、本実施形態はこの態様に限定されない。例えば、第１の実施形態の導電性薄膜２０の代わりに、第２の実施形態の導電性薄膜２２０、又はその他の各実施形態の変形例の導電性薄膜を用いることも採用し得る一態様である。
【００７４】
（１）下部電極層及び上部電極層の形成
図２１は、下部電極層を形成する導電体薄膜２０の形成工程を示す図である。本実施形態においては、薄膜キャパシタ２００の下部電極層及び上部電極層を形成する導電体薄膜２０は、いずれも第1の実施形態の導電体薄膜２０によって形成される例を説明する。なお、第１の実施形態では導電体薄膜２０本焼成としての加熱温度は５００℃であったが、本実施形態の導電体薄膜２０本焼成としての加熱温度は５５０℃である。その他の導電体薄膜２０の製造方法は、第１の実施形態において述べたとおりである。
【００７５】
（２）誘電体である酸化物層の形成
下部電極層を形成する導電体薄膜２０上に、誘電体である酸化物層６０が形成される。酸化物層６０は、（ａ）前駆体層の形成及び予備焼成の工程、（ｂ）本焼成の工程、の順で形成される。本実施形態においては、薄膜キャパシタ２００の製造工程の酸化物層６０が、パイロクロア型結晶構造の結晶相を有する、ビスマス（Ｂｉ）とニオブ（Ｎｂ）とからなる酸化物によって形成される例を説明する。
【００７６】
（ａ）前駆体の層の形成及び予備焼成
図２２に示すように、下部電極層を形成する導電体薄膜２０上に、公知のスピンコーティング法により、ビスマス（Ｂｉ）を含む前駆体及びニオブ（Ｎｂ）を含む前駆体を溶質とする前駆体溶液を出発材とする前駆体層６０ａが形成される。ここで、酸化物層６０のためのビスマス（Ｂｉ）を含む前駆体の例は、オクチル酸ビスマス、塩化ビスマス、硝酸ビスマス、又は各種のビスマスアルコキシド（例えば、ビスマスイソプロポキシド、ビスマスブトキシド、ビスマスエトキシド、ビスマスメトキシエトキシド）が採用され得る。また、本実施形態における酸化物層６０のためのニオブ（Ｎｂ）を含む前駆体の例は、オクチル酸ニオブ、塩化ニオブ、硝酸ニオブ、又は各種のニオブアルコキシド（例えば、ニオブイソプロポキシド、ニオブブトキシド、ニオブエトキシド、ニオブメトキシエトキシド）が採用され得る。また、前駆体溶液の溶媒は、エタノール、プロパノール、ブタノール、２−メトキシエタノール、２−エトキシエタノール、２−ブトキシエタノールの群から選択される１種のアルコール溶媒、又は酢酸、プロピオン酸、オクチル酸の群から選択される１種のカルボン酸である溶媒であることが好ましい。
【００７７】
その後、予備焼成として、酸素含有雰囲気中で所定の時間、８０℃以上２５０℃未満の温度範囲で予備焼成を行う。
【００７８】
（ｂ）本焼成
その後、本焼成として、前駆体層６０ａを、酸素雰囲気中で、所定の時間、例えば５５０℃で加熱する。その結果、図２３に示すように、下部電極層上に、ビスマス（Ｂｉ）とニオブ（Ｎｂ）とからなる、酸化物層６０が形成される。なお、また、本焼成の温度が５５０℃の場合には、比誘電率の高いパイロクロア型結晶構造の結晶相を得ることができる。
【００７９】
また、酸化物層６０の膜厚の範囲は３０ｎｍ以上が好ましい。酸化物層６０の膜厚が３０ｎｍ未満になると、膜厚の減少に伴うリーク電流及び誘電損失の増大により、固体電子装置に適用するには実用的ではなくなるため好ましくない。
【００８０】
酸化物層６０を形成した後、酸化物層６０上に、下部電極層を形成する導電体薄膜２０の形成工程と同様に、上部電極層を形成する導電体薄膜２０を形成する。この上部電極層を形成する導電体薄膜２０の形成により、図２０に示す薄膜キャパシタ２００が製造される。
【００８１】
また、本実施形態の薄膜キャパシタ２００の製造方法を採用すれば、真空プロセスを用いることなく各種の前駆体溶液を加熱すればよいため、従来のスパッタ法と比較して大面積化が容易になるとともに、工業性又は量産性を格段に高めることが可能となる。
＜その他の実施形態＞
【００８２】
ところで、上述の各実施形態における型押し工程において、予め、型押し面が接触することになる各前駆体層の表面に対する離型処理及び／又はその型の型押し面に対する離型処理を施しておき、その後、各前駆体層に対して型押し加工を施すことが好ましい。そのような処理を施すことにより、各前駆体層と型との間の摩擦力を低減することができるため、各前駆体層に対してより一層精度良く型押し加工を施すことが可能となる。なお、離型処理に用いることができる離型剤としては、界面活性剤（例えば、フッ素系界面活性剤、シリコーン系界面活性剤、ノニオン系界面活性剤等）、フッ素含有ダイヤモンドライクカーボン等を例示することができる。
【００８３】
また、第１の実施形態及び第２の実施形態に示す各樹脂組成物を混合したものを、金属ルテニウム又は酸化ルテニウムを形成するための前駆体溶液の溶質の一つとして採用することも、好適な一態様である。従って、アミノ基及び窒素原子を含有する複素環式基の群から選択される少なくとも１つを側鎖基に備えた樹脂組成物を溶質として含有する前駆体溶液は、最終的に形成される導電体薄膜である金属ルテニウム及び／又は酸化ルテニウムのパターンの剥がれや崩れ、あるいは割れを確度高く防止ないし抑制することに貢献し得る。
【００８４】
また、第４の各実施形態においては、型押し加工の例を示さなかったが、第４の各実施形態においても、第３の実施形態と同様に型押し加工を施すことができる。
【００８５】
また、第３及び第４の各実施形態において、固体電子装置としての薄膜トランジスタ１００及び薄膜キャパシタ２００を例示したが、固定電子装置の例はこれらに限定されない。例えば、微小電気機械システムに適用することができる。また、第１の実施形態及びその変形例並びに第２の実施形態の導電体薄膜は、例えば、図２４に示すように、酸化物層６０が上部電極層（導電体薄膜２０）と下部電極層（導電体薄膜２０）との間にサンドイッチされた薄膜キャパシタ３００における拡散バリア層７０としても用いることができる。
【００８６】
以上述べたとおり、上述の各実施形態の開示は、それらの実施形態の説明のために記載したものであって、本発明を限定するために記載したものではない。加えて、各実施形態の他の組合せを含む本発明の範囲内に存在する変形例もまた、特許請求の範囲に含まれるものである。
【符号の説明】
【００８７】
１０      基板
２０ａ，２２０ａ    前駆体層
２０，２２０        導電体薄膜
３０      ゲート絶縁層
４０      チャネル用酸化物層
５０      ドレイン電極用酸化物層
５０ａ    ドレイン電極用前駆体層、
５２      ドレイン電極
５４      ソース電極
６０ａ    前駆体層
６０      誘電体である酸化物層
１００    薄膜トランジスタ
２００，３００    薄膜キャパシタ
Ｍ１      前駆体層用型
Ｍ２      前駆体層用型
【図１】
2015103749.tif 000004
【図２】
2015103749.tif 000005
【図３】
2015103749.tif 000006
【図４】
2015103749.tif 000007
【図５】
2015103749.tif 000008
【図７】
2015103749.tif 000009
【図８】
2015103749.tif 000010
【図１３】
2015103749.tif 000011
【図１４】
2015103749.tif 000012
【図１５】
2015103749.tif 000013
【図１６】
2015103749.tif 000014
【図１７】
2015103749.tif 000015
【図１８】
2015103749.tif 000016
【図１９】
2015103749.tif 000017
【図２０】
2015103749.tif 000018
【図２１】
2015103749.tif 000019
【図２２】
2015103749.tif 000020
【図２３】
2015103749.tif 000021
【図２４】
2015103749.tif 000022
【図６】
2015103749.tif 000023
【図９】
2015103749.tif 000024
【図１０】
2015103749.tif 000025
【図１１】
2015103749.tif 000026
【図１２】
2015103749.tif 000027